炭化タングステン基超硬合金または炭窒化チタン基サーメットで構成された工具基体の表面に、a5~20μmの合計平均層厚を有し、Tiの炭化物層、窒化物層、炭窒化物層、炭酸化物層および炭窒酸化物層のうちの1層または2層以上のTi化合物層からなり、かつ、上部層と接する下部層は3μm以上の平均層厚の縦長成長結晶組織をもつ改質Ti炭窒化物層からなる下部層、b1~15μmの平均層厚を有する酸化アルミニウム層からなる上部層、上記a、bの硬質被覆層が化学蒸着により形成された表面被覆切削工具において、c上部層と接する上記縦長成長結晶組織をもつ改質Ti炭窒化物層は、その縦断面研磨面について、オージェ電子分光法により、その層厚方向に沿って酸素含有量を線分析した場合、上部層と下部層の界面から、上記縦長成長結晶組織をもつ改質Ti炭窒化物層の内部側の深さ0.5~2.0μmの範囲内において、酸素含有量のピークが現れ、該ピーク位置における酸素含有量OMAXは、OMAX=3~8原子である酸素濃化領域を備え、d酸化アルミニウム層からなる上記上部層は、電界放出型走査電子顕微鏡を用い、その縦断面研磨面の測定範囲内に存在する結晶粒個々に電子線を照射して、上記縦断面研磨面の法線に対して、上記結晶粒の結晶面である0001面の法線がなす傾斜角を測定し、この測定傾斜角から、それぞれ隣接する結晶粒相互間の界面における0001面の法線同士の交わる角度を求め、前記0001面の法線同士の交わる角度が2度以上の界面を粒界であるとして、上記縦断面研磨面の測定範囲内における粒界の全長GBLμmを求めた場合、測定した粒界の全長GBLμmと、測定した縦断面研磨面の面積GAμm2との比の値が、GBL/GA=12~28の関係を満足する微細結晶酸化アルミニウム層である、ことを特徴とする表面被覆切削工具。近年の切削装置の高性能化はめざましく、一方で切削加工に対する省力化および省エネ化、さらに低コスト化の要求は強く、これに伴い、切削加工は一段と高速化の傾向にあるが、上記の従来被覆工具においては、これを鋼や鋳鉄などの通常の条件での連続切削や断続切削に用いた場合には問題はないが、特にこれを、高熱発生を伴い、かつ、切刃部に断続的衝撃的負荷がかかる高速断続切削に用いた場合には、硬質被覆層にはチッピング微小欠け、欠損等が発生し易くなり、また、耐摩耗性も十分であるとは言えないため、比較的短時間で使用寿命に至るのが現状である。そこで、本発明者等は、上述のような観点から、上記の被覆工具の硬質被覆層の耐チッピング性、耐摩耗性向上を図るべく、これの下部層、特に、上部層に隣接し相対的に高い高温硬さと高温強度を有し、かつ図1aに模式図で示される通り、格子点にTi、炭素、および窒素からなる構成原子がそれぞれ存在するNaCl型面心立方晶の結晶構造なお、図1bは011面で切断した状態を示すを有する縦長成長結晶組織をもつTiCN層以下、l-TiCN層というに着目し、鋭意研究を行った。aまず、従来被覆工具の硬質被覆層は、例えば、通常の化学蒸着装置にて、反応ガス組成:容量で、TiCl4:2~10、CH3CN:0.5~3、N2:10~30、H2:残り、反応雰囲気温度:800~900°C、反応雰囲気圧力:6~20kPa、の条件通常条件というでl-TiCN層からなる下部層を蒸着した後、この上に、Al2O3層を上部層として蒸着することにより形成される。本発明者らは、上記l-TiCN層を通常条件で蒸着する成膜工程の途中段階で、上記反応雰囲気圧力を低下させ、同時に、微量のCO2成分を短時間反応ガス中に添加して成膜を行い、その後は、上記通常条件にしたがって、所定目標層厚のl-TiCN層が形成されるまで蒸着を継続し、その後、この上にAl2O3層からなる上部層を蒸着形成したところ、成膜されたl-TiCN層の表層近傍には酸素濃化領域が形成され、しかも、成膜されたl-TiCN層の酸素濃化領域における結晶粒は微細化組織となり、そして、この上に蒸着形成されたAl2O3層の結晶粒も微細化されることを見出したのである。bまた、本発明者らは、上記の酸素濃化領域が形成されているl-TiCN層について、その縦断面研磨面に沿ってオージェ電子分光法により、その層厚方向に酸素含有量を線分析したところ、Al2O3層上部層とl-TiCN層下部層の界面から、l-TiCN層の内部側に酸素濃化領域が形成されると同時に、図2に示すようにl-TiCN層の結晶組織が微細化されており、さらに、該l-TiCN層の内部側の深さ0.5~2.0μmの範囲内において、酸素含有量のピークが現れ、また、該ピーク位置における酸素含有量OMAXを測定したところ、OMAX=3~8原子であるl-TiCN層以下、改質l-TiCN層というが形成されることを見出した。cまた、本発明者らは、上記改質l-TiCN層の上に蒸着形成されるAl2O3層について、電界放出型走査電子顕微鏡を用い、その縦断面研磨面の測定範囲内に存在する結晶粒個々に電子線を照射して、上記縦断面研磨面の法線に対して、上記結晶粒の結晶面である0001面の法線がなす傾斜角を測定し、この測定傾斜角から、それぞれ隣接する結晶粒相互間の界面における0001面の法線同士の交わる角度を求め、前記0001面の法線同士の交わる角度が2度以上の界面を粒界であるとして、上記縦断面研磨面の測定範囲内における粒界の全長GBLμmを求め、さらに、測定した粒界の全長GBLμmと、測定した縦断面研磨面の面積GAμm2との比の値を求めたところ、GBL/GA=12~28の関係を満足する微細結晶粒からなるAl2O3層が形成されていることを見出した。dそして、少なくとも、上記酸素濃化領域を備えかつ微細化された組織を有する改質l-TiCN層下部層の上に、上記微細結晶粒からなるAl2O3層上部層を蒸着形成した硬質被覆層を備えた本発明の被覆工具は、下部層と上部層の密着性が向上すると同時に、上部層のAl2O3の結晶粒粗大化が抑制されることから、高熱発生を伴い、かつ、切刃部に断続的衝撃的負荷がかかる高速断続切削に用いた場合でも、すぐれた耐チッピング性を発揮し、長期の使用に亘ってすぐれた耐摩耗性を発揮するのである。この発明は、上記の知見に基づいてなされたものであって、炭化タングステン基超硬合金または炭窒化チタン基サーメットで構成された工具基体の表面に、a5~20μmの合計平均層厚を有し、Tiの炭化物層、窒化物層、炭窒化物層、炭酸化物層および炭窒酸化物層のうちの1層または2層以上のTi化合物層からなり、かつ、上部層と接する下部層は3μm以上の平均層厚の縦長成長結晶組織をもつ改質Ti炭窒化物層からなる下部層、b1~15μmの平均層厚を有する酸化アルミニウム層からなる上部層、上記a、bの硬質被覆層が化学蒸着により形成された表面被覆切削工具において、c上部層と接する上記縦長成長結晶組織をもつ改質Ti炭窒化物層は、その縦断面研磨面について、オージェ電子分光法により、その層厚方向に沿って酸素含有量を線分析した場合、上部層と下部層の界面から、上記縦長成長結晶組織をもつ改質Ti炭窒化物層の内部側の深さ0.5~2.0μmの範囲内において、酸素含有量のピークが現れ、該ピーク位置における酸素含有量OMAXは、OMAX=3~8原子である酸素濃化領域を備え、d酸化アルミニウム層からなる上記上部層は、電界放出型走査電子顕微鏡を用い、その縦断面研磨面の測定範囲内に存在する結晶粒個々に電子線を照射して、上記縦断面研磨面の法線に対して、上記結晶粒の結晶面である0001面の法線がなす傾斜角を測定し、この測定傾斜角から、それぞれ隣接する結晶粒相互間の界面における0001面の法線同士の交わる角度を求め、前記0001面の法線同士の交わる角度が2度以上の界面を粒界であるとして、上記縦断面研磨面の測定範囲内における粒界の全長GBLμmを求めた場合、測定した粒界の全長GBLμmと、測定した縦断面研磨面の面積GAμm2との比の値が、GBL/GA=12~28の関係を満足する微細結晶酸化アルミニウム層である、ことを特徴とする表面被覆切削工具。に特徴を有するものである。つぎに、この発明の被覆工具の硬質被覆層の構成層について、詳細に説明する。a下部層Ti化合物層TiC層、TiN層、TiCN層l-TiCN層も含む、TiCO層、TiCNO層と後記改質TiCN層からなるTi化合物層は、自体が高温強度を有し、これの存在によって硬質被覆層が高温強度を具備するようになるほか、工具基体と上部層であるAl2O3層のいずれにも強固に密着し、よって硬質被覆層の工具基体に対する密着性向上に寄与する作用をもつが、その合計平均層厚が5μm未満では、前記作用を十分に発揮させることができず、一方その合計平均層厚が20μmを越えると、特に高熱発生を伴う高速断続切削でチッピングを起し易くなることから、その合計平均層厚を5~20μmと定めた。b下部層の改質l-TiCN層下部層は上記のとおりTi化合物層で構成するが、上部層に隣接する下部層については、少なくとも、3μm以上の平均層厚の改質l-TiCN層で構成することが必要である。既述のとおり、改質l-TiCN層は、l-TiCN層を通常条件で蒸着する成膜工程の途中段階、例えば、所定目標層厚のl-TiCN層の成膜が完了する60~80分前の時点で、反応雰囲気圧力を2.5~3kPaに低下させ、同時に、反応ガスに占める割合を0.5~1.8容量となるようにCO2を50~70秒間反応ガス中に添加して成膜を行い、その後は、通常条件にしたがって、所定目標層厚になるまでl-TiCN層を成膜することによって形成することができる。図2に示すように、成膜された改質l-TiCN層の表層近傍には酸素濃化領域が形成され、しかも、酸素濃化領域における改質l-TiCN層の結晶粒は微細化組織となる。改質l-TiCN層の縦断面研磨面について、オージェ電子分光法により、その層厚方向に沿って酸素含有量を線分析すると、上部層Al2O3層と下部層改質l-TiCN層の界面から、改質l-TiCN層の内部側の深さ0.5~2.0μmの範囲内において、酸素含有量のピークが現れる酸素濃化領域が存在し、そして、該ピーク位置における酸素含有量OMAXは、OMAX=3~8原子である。酸素含有量のピークが0.5μm未満の深さ位置にある場合には、新たなTiCN結晶の核形成により成長した改質l-TiCN層の強度が不十分であり、加工時における層内破壊による剥離を発生しやすくなり、一方、酸素含有量のピーク位置が、2.0μmを超える内部側にある場合には、新たなTiCN結晶の核形成により成長した改質l-TiCN層の粒径が大きくなり過ぎ、この上に蒸着形成されたAl2O3層の結晶粒が微細化されなくなる。また、ピーク位置における酸素含有量OMAXが3原子未満の場合には、新たなTiCN結晶の核形成が十分でないため、酸素濃化領域より上部層側の改質l-TiCN層における結晶粒微細化効果が少なく、一方、ピーク位置における酸素含有量OMAXが8原子を超える場合には、結晶構造の異なるTi2O3が形成され、剥離発生の原因になるので、ピーク位置における酸素含有量OMAXは、OMAX=3~8原子であることが必要である。なお、この発明の改質l-TiCN層について、その表層から、例えば2.5μm以上の深さの内部側での平均酸素含有量OAVを測定したところ、OMAXの値とOAVの値には、2OAV≦OMAX≦5OAVの関係が成立することを確認した。従来から、下部層を形成するTi化合物層の一種としてTiCNO層がよく知られているが、TiCNOの蒸着条件の調整によっては、上記の如きOMAX=3~8原子かつ2OAV≦OMAX≦5OAVの関係を満足するTiCNO層を形成することはできないから、この意味で、本発明でいう酸素濃化領域が存在する改質l-TiCN層は、従来知られているTiCNO層とは明確に区別し得るものである。さらに、この発明では、上部層Al2O3層に隣接する改質l-TiCN層において、上記所定の深さ位置に酸素含有量のピークが存在する酸素濃化領域が形成されることによって、この酸素濃化領域における改質l-TiCN層の結晶粒が微細化し、上部層のAl2O3層との密着性が向上するとともに、形成されるAl2O3層の結晶粒も微細化され、結晶粒の粗大化による耐チッピング性、耐摩耗性の低下を抑制することができる。c上部層Al2O3層Al2O3層からなる上部層は、すぐれた高温硬さと耐熱性を有し、硬質被覆層の耐摩耗性向上に寄与するが、この発明では、上記改質l-TiCN層の酸素濃化領域における微細結晶粒に隣接してAl2O3層を形成することから、形成されたAl2O3層における結晶粒も微細なものとなり、耐摩耗性が一段と向上する。結晶粒の微細化の程度を定量化すべく、改質l-TiCN層上に形成されたAl2O3層について、電界放出型走査電子顕微鏡を用い、その縦断面研磨面の測定範囲内に存在する結晶粒個々に電子線を照射して、上記縦断面研磨面の法線に対して、上記結晶粒の結晶面である0001面の法線がなす傾斜角を測定し、この測定傾斜角から、それぞれ隣接する結晶粒相互間の界面における0001面の法線同士の交わる角度を求め、前記0001面の法線同士の交わる角度が2度以上の界面を粒界であるとして、上記縦断面研磨面の測定範囲内における粒界の全長GBLμmを求め、また、測定した粒界の全長GBLμmと、測定した縦断面研磨面の面積GAμm2との比の値を求めたところ、GBL/GA=12~28の関係を満足することがわかった。参考のため、通常条件でl-TiCN層を蒸着形成し、さらにこの上に、通常条件でAl2O3層を蒸着形成した場合についても上記GBL/GAの値を求めたところ、GBL/GA=3~10であった。したがって、この発明におけるAl2O3層は、従来のAl2O3層に比して、単位面積当たりの結晶粒界長さが長いことから、結晶粒が微細化していることが明らかである。なお、Al2O3層からなる上部層の平均層厚が1μm未満では、硬質被覆層に十分な耐摩耗性を発揮せしめることができず、一方その平均層厚が15μmを越えて厚くなりすぎると、チッピングが発生し易くなることから、その平均層厚を1~15μmと定めた。この発明の被覆工具は、酸素濃化領域を備えかつ微細化された組織を有する改質l-TiCN層下部層の上に、微細結晶粒からなるAl2O3層上部層を蒸着形成されていることにより、下部層と上部層の密着性が向上すると同時に、上部層のAl2O3の結晶粒粗大化が抑制されることから、高熱発生を伴い、かつ、切刃部に断続的衝撃的負荷がかかる高速断続切削に用いた場合でも、すぐれた耐チッピング性を発揮し、長期の使用に亘ってすぐれた耐摩耗性を発揮するのである。つぎに、この発明の被覆工具を実施例により具体的に説明する。原料粉末として、いずれも1~3μmの平均粒径を有するWC粉末、TiC粉末、ZrC粉末、VC粉末、TaC粉末、NbC粉末、Cr3C2粉末、TiN粉末、TaN粉末、およびCo粉末を用意し、これら原料粉末を、表1に示される配合組成に配合し、さらにワックスを加えてアセトン中で24時間ボールミル混合し、減圧乾燥した後、98MPaの圧力で所定形状の圧粉体にプレス成形し、この圧粉体を5Paの真空中、1370~1470°Cの範囲内の所定の温度に1時間保持の条件で真空焼結し、焼結後、切刃部にR:0.07mmのホーニング加工を施すことによりISOCNMG120408に規定するインサート形状をもったWC基超硬合金製の工具基体A~Fをそれぞれ製造した。また、原料粉末として、いずれも0.5~2μmの平均粒径を有するTiCN質量比でTiC/TiN=50/50粉末、Mo2C粉末、ZrC粉末、NbC粉末、TaC粉末、WC粉末、Co粉末、およびNi粉末を用意し、これら原料粉末を、表2に示される配合組成に配合し、ボールミルで24時間湿式混合し、乾燥した後、98MPaの圧力で圧粉体にプレス成形し、この圧粉体を1.3kPaの窒素雰囲気中、温度:1540°Cに1時間保持の条件で焼結し、焼結後、切刃部分にR:0.07mmのホーニング加工を施すことによりISO規格CNMG120412のインサート形状をもったTiCN基サーメット製の工具基体a~fを形成した。つぎに、これらの工具基体A~Fおよび工具基体a~fの表面に、通常の化学蒸着装置を用い、硬質被覆層の下部層として、表3に示される条件で、Ti化合物層但し、改質l-TiCN層を除くを蒸着形成し、ついで、改質l-TiCN層を、表4に示される条件で、表5に示される組み合わせ、かつ同じく表5に示される目標層厚で蒸着形成し、その後、表3に示される条件にて、上部層としてのAl2O3層を同じく表5に示される組み合わせ、かつ目標層厚で蒸着形成することにより本発明被覆工具1~13をそれぞれ製造した。また、比較の目的で、硬質被覆層の下部層として、表3に示される条件で、表6に示される組み合わせ、かつ同じく表6に示される目標層厚でTi化合物層を蒸着形成し但し、上部層と隣接する下部層は、通常のl-TiCN層を蒸着形成、その後、表3に示される条件にて、上部層としてのAl2O3層を、表6に示される組み合わせ、かつ同じく表6に示される目標層厚で蒸着形成することにより従来被覆工具1~13をそれぞれ製造した。ついで、上記の本発明被覆工具の改質l-TiCN層について、縦断面研磨面について、オージェ電子分光法により、その層厚方向に沿って酸素含有量を線分析し、酸素含有量のピークが現れるピーク位置を求めるとともに、該ピーク位置における酸素含有量OMAXの値を求めた。また、参考のため、改質l-TiCN層の酸素濃化領域より内部側の深さ位置における酸素含有量についても測定し、その平均酸素含有量OAV但し、5点測定の平均値を求めた。表5に、上記酸素含有量OMAX、平均酸素含有量OAVの値を示す。同様に従来被覆工具のl-TiCN層についても酸素含有量を測定し、その平均酸素含有量OAV但し、5点測定の平均値を求めた。表6に、平均酸素含有量OAVの値を示す。さらに、本発明被覆工具の改質l-TiCN層について、電界放出型走査電子顕微鏡及び電子後方散乱回折像装置を用いて、酸素濃化領域における改質l-TiCN結晶粒の単位面積当たりの粒界長さを求め、また、酸素濃化領域より内部側にある結晶粒の単位面積当たりの粒界長さを求め、結晶微細化率RTiCN但し、R=酸素濃化領域における改質l-TiCN結晶粒の単位面積当たりの粒界長さ/酸素濃化領域より内部側にある改質l-TiCN結晶粒の単位面積当たりの粒界長さを算出した。ここで、改質l-TiCN結晶粒の単位面積当たりの粒界長さは、以下のようにして測定算出することができる。すなわち、上記の改質l-TiCN層の縦断面を研磨面とした状態で、電界放出型走査電子顕微鏡の鏡筒内にセットし、前記研磨面に70度の入射角度で15kVの加速電圧の電子線を1nAの照射電流で、前記縦断面研磨面の測定範囲内に存在する結晶粒個々に照射して、電子後方散乱回折像装置を用い、所定測定領域を0.1μm/stepの間隔で、前記縦断面研磨面の法線に対して、前記結晶粒の結晶面である001面および011面の法線がなす傾斜角を測定し、この結果得られた測定傾斜角に基づいて、それぞれ隣接する結晶粒相互間の界面における001面の法線同士、および011面の法線同士の交わる角度を求め、さらに、前記001面の法線同士、および011面の法線同士の交わる角度が2度以上の場合を粒界であるとして設定した上で、電界放出型走査電子顕微鏡により、改質l-TiCN層の酸素濃化領域における縦断面測定領域を走査し、該測定領域内で粒界として識別される部分の長さGBLOμmを求め、そして、測定した縦断面研磨面の面積GAOμm2との比の値GBLO/GAOを求めた。また、同様に、改質l-TiCN層の酸素濃化領域より内部側における縦断面測定領域を走査し、該測定領域内で粒界として識別される部分の長さGBLIμmを求め、そして、測定した縦断面研磨面の面積GAIμm2との比の値GBLI/GAIを求めた。ついで、上記GBLO/GAO酸素濃化領域における単位面積当たりの粒界長さに相当と、上記GBLI/GAI酸素濃化領域より内部側における単位面積当たりの粒界長さに相当との比の値を求め、これを、改質l-TiCN層の結晶微細化率RTiCNであると定義した。即ち、結晶微細化率RTiCN=酸素濃化領域における改質l-TiCN結晶粒の単位面積当たりの粒界長さ/酸素濃化領域より内部側にある改質l-TiCN結晶粒の単位面積当たりの粒界長さ=GBLO/GAO/GBLI/GAIである。表5に、本発明被覆工具の改質l-TiCN層についての結晶微細化率RTiCNの値を示す。また、上記の本発明被覆工具と従来被覆工具の硬質被覆層の上部層を構成するAl2O3層についても、上記改質l-TiCN層の場合と同様にして、縦断面研磨面測定範囲内における粒界の全長GBLμmを求め、測定した縦断面研磨面の面積GAμm2との値から、単位面積当たりの粒界長さGBL/GAを算出した。表5、表6に、本発明被覆工具と従来被覆工具のAl2O3層についての、単位面積当たりの粒界長さGBL/GAを示す。表5、6にそれぞれ示される通り、本発明被覆工具の改質l-TiCN層は、結晶微細化率RTiCNがいずれも5.8より大きく、酸素濃化領域においては結晶粒が微細化していることが分かる。また、本発明被覆工具のAl2O3層の単位面積当たりの粒界長さGBL/GAは、従来被覆工具のAl2O3層の単位面積当たりの粒界長さGBL/GAより大であって、従来被覆工具のAl2O3層に比して、本発明被覆工具のAl2O3層が微細化していることが分かる。なお、本発明被覆工具および従来被覆工具の下部層、上部層の厚さを、走査型電子顕微鏡を用いて測定同じく縦断面測定したところ、いずれも目標層厚と実質的に同じ平均層厚5点測定の平均値を示した。つぎに、上記の各種の被覆工具をいずれも工具鋼製バイトの先端部に固定治具にてネジ止めした状態で、本発明被覆工具1~13および従来被覆工具1~13について、被削材:JISS45Cの長さ方向等間隔4本縦溝入り丸棒、切削速度:300m/min、切り込み:1.8mm、送り:0.35mm/rev、切削時間:18分、の条件切削条件Aでの炭素鋼の乾式高速断続切削試験通常の切削速度は、250m/min、被削材:JISSNCM439の長さ方向等間隔4本縦溝入り丸棒、切削速度:320m/min、切り込み:2.0mm、送り:0.3mm/rev、切削時間:13分、の条件切削条件Bでの合金鋼の乾式高速断続切削試験通常の切削速度は、250m/min、被削材:JISFC300の長さ方向等間隔4本縦溝入り丸棒、切削速度:400m/min、切り込み:1.5mm、送り:0.3mm/rev、切削時間:20分、の条件切削条件Cでの鋳鉄の乾式高速断続切削試験通常の切削速度は、300m/min、を行い、いずれの切削試験でも切刃の逃げ面摩耗幅を測定した。この測定結果を表7に示した。表5~7に示される結果から、本発明被覆工具1~13は、酸素濃化領域を備えかつ微細化された組織を有する改質l-TiCN層下部層の上に、微細結晶粒からなるAl2O3層上部層が形成されていることにより、下部層と上部層の密着性が向上すると同時に、上部層のAl2O3の結晶粒粗大化が抑制されることから、高熱発生を伴い、かつ、切刃部に断続的衝撃的負荷がかかる高速断続切削に用いた場合でも、すぐれた耐チッピング性を発揮し、長期の使用に亘ってすぐれた耐摩耗性を示す。これに対して、硬質被覆層の下部層として、酸素濃化領域を備えかつ微細化された組織を有する改質l-TiCN層が形成されていない従来被覆工具1~13においては、下部層と上部層において結晶粒の粗大化が生じやすく、そのため、下部層と上部層の密着性、耐摩耗性が十分でないため、高熱発生を伴い、かつ、切刃部に断続的衝撃的負荷がかかる高速断続切削では、チッピング、欠損、剥離等が発生し、比較的短時間で使用寿命に至ることが明らかである。